Brevet FR2808019A1 — publié le 20011026

La présente invention est relative au domaine verrier elle vise, plus particulièrement, la production d'articles en verre creux à partir d'une goutte de verre en fusion amenée à subir différentes phases opératoires de moulage. La production d'un article en verre creux, possédant section ouverte, tel que les pots, bocaux, bouteilles, etc..., à partir d'une goutte de verre en fusion, généralement appelée aussi gob ou paraison, s'effectue à partir deux types de procédés faisant intervenir des phases opératoires quelque peu différentes. L'un des procédés est qualifié de soufflé-soufflé et consiste à mettre en oeuvre un moule ébaucheur occupant une orientation inversée et dans le fond ouvert duquel est introduite une goutte de verre en fusion qui est amenée à occuper une partie de la cavité de moulage que le moule ébaucheur délimite. Par la base de ce moule inversé, une canne de soufflage est introduite pour réaliser l'opération de perçage de la goutte, ainsi que de répartition dans la cavité de moulage. Une telle opération est généralement menée à bien l'intermédiaire d'une canne délivrant un air sous pression déterminée. De cette manière, on obtient, dans le moule ébaucheur, une ébauche qui est ensuite prélevée à partir du moule ouvert pour être soumise à une opération d'inversion par retournement, de manière à pouvoir être engagée dans la cavité de moulage d'un moule finisseur. Dans une phase opératoire subséquente, une canne de gonflage est introduite dans l'ouverture de l'ébauche, de manière à souffler air comprimé réalisant le gonflage de l'ébauche dans la cavité du moule finisseur afin d'obtenir l'article en verre moulé souhaité. Un autre procédé, qualifié de pressé-soufflé, consiste, dans une première étape, à agir comme dit précédemment pour garnir un moule ébaucheur avec une goutte de verre en fusion qui subit l'opération de perçage, non pas l'intermédiaire d'une canne de soufflage, mais par un poinçon qui est engagé à force dans le moule ébaucheur pour conformer mécaniquement l'ébauche à l'intérieur dudit moule. Dans ce procédé, les étapes ultérieures d'inversion de gonflage se déroulent comme dit précédemment. L'invention concerne, indifféremment, l'un et l'autre des deux procédés ci- dessus rappelés. Dans les procédés rappelés, l'opération de perçage conduit à l'obtention d'une ébauche dont le diamètre et la longueur sont inférieures aux dimensions correspondantes de la cavité de moulage du moule finisseur. L'art antérieur a formulé un certain nombre de propositions modificatives ou de perfectionnements visant à permettre l'accroissement de la productivité, ainsi que l'amélioration de la qualité des articles moulés, notamment en ce qui concerne meilleure répartition de l'épaisseur de verre pour la paroi périphérique de l'article. C'est ainsi que l'art antérieur a fait état de propositions visant à accroitre dans la mesure du possible, la température de la goutte de verre en fusion, afin disposer d'une plasticité de la matière première favorable à un allongement de l'ébauche et à une répartition circonférentielle. Dans le même ordre d'idée, il a été préconisé aussi d'agir sur les paramètres de perçage et de gonflage dans le but d'atteindre des résultats semblables. Il est admis que l'étape de perçage constitue, de même que l'étape de gonflage, des phases opératoires de durée relativement courte par rapport à celle de la phase d'inversion et surtout d'allongement de l'ébauche à l'intérieur du moule finisseur. Ceci est essentiellement dû au fait que, dans les procédés mis en oeuvre, l'ébauche, disposée dans la cavité de moulage du moule finisseur après la phase d'inversion, est soumise à une phase d'étirement qui se déroule uniquement par l'action de la gravité jusqu'au moment où le fond de l'ébauche atteint la paroi de l'élément de fond du moule finisseur. Il peut être affirmé que les procédés de production sont tributaires de cette phase d'allongement par gravité et ne peuvent connaître, en raison de cet aspect particulier, que peu d'amélioration en gain de production et en qualité d'article fini. Il doit être pris en compte également une tendance actuelle ' la production d'articles en verre creux allégés par rapport aux mêmes articles traditionnels. Par allégement, il convient de prendre en compte une masse de verre en fusion initialement plus faible permettant l'obtention d'un article à épaisseur de paroi réduite. Or, une ébauche, pour la production d'un article allégé, possède masse réduite qui vient encore pénaliser la phase d'étirement par gravité, comme dit précédemment. L'objet de l'invention est donc d'apporter des perfectionnements aux procédés de production d'un article en verre dans le but de réduire la durée de la phase d'étirement de l'ébauche, afin de permettre une augmentation significative la cadence de production, une production d'articles finis dits allégés et une production d'articles finis présentant un état de finition amélioré, notamment en ce qui concerne le centrage proprement dit de l'article sur son axe, ainsi que la répartition d'épaisseur de paroi. Pour atteindre les objectifs ci-dessus, le procédé de conformation de l'ébauche selon l'invention, et plus particulièrement d'étirement de cette ébauche dans le moule finisseur, est caractérisé en ce qu'il consiste à - établir une liaison positive entre le fond de l'ébauche à l'intérieur moule finisseur et un organe mobile de traction susceptible d'être animé d'un déplacement rectiligne alternatif de direction verticale, - imposer audit organe mobile un déplacement contrôlé parallèle à l'axe du moule pour soumettre l'ébauche à un étirement assisté, - poursuivre l'étirement assisté sur au moins la majeure partie de la course d'étirement de l'ébauche, - introduire dans l'ébauche une canne de soufflage, - procéder par soufflage à l'opération dite de gonflage de l'ébauche étirée à l'intérieur du moule finisseur, afin d'obtenir l'article en verre moulé souhaité, - interrompre la liaison positive entre l'organe mobile de traction et l'article moulé, avant de procéder à l'extraction dudit article par l'ouverture du moule finisseur. L'invention a encore pour objet un dispositif pour la mise en oeuvre du procédé ci-dessus, un tel dispositif, dit d'étirement assisté de l'ébauche, étant caractérisé en ce qu'il comprend - un organe mobile de traction susceptible d'occuper une position escamotée ou une position de prise en charge en saillie à l'intérieur de ladite cavité, - une tête de prise en charge portée par l'organe mobile pour établir une liaison positive avec le fond de l'ébauche, - un moteur apte à mouvoir l'organe mobile selon déplacement rectiligne alternatif contrôlé entre lesdites deux positions. L'invention a encore pour objet une installation de moulage article en verre creux, une telle installation étant caractérisée en ce que le moule finisseur est pourvu d'un dispositif d'étirement assisté du type ci-dessus. Diverses autres caractéristiques ressortent de la description faite ci- dessous en référence aux dessins annexés qui montrent, à titre d'exemples non limitatifs, des formes de réalisation de l'objet de l'invention. Les fig. 1A, 1B, 1C, 2, 3A, 3B, 3C sont des schémas illustrant, de façon générale, le procédé de production dit soufflé-soufflé. Les fig. 4A, 4B, 4C, 5, 6A, 6B et 6C sont des schémas illustrant, de façon générale, le procédé de production dit pressé-soufflé. Les fig. 7 à 10 sont des vues schématiques, en coupe-élévation axiale, illustrant quatre phases opératoires du procédé conforme à l'invention. La fïg. 11 est une élévation axiale schématique, à plus petite échelle, d'une variante de réalisation. Les fig. 12, 13 et 14 sont des coupes-élévation axiales schématiques mettant en évidence différentes variantes de mise en oeuvre du procédé selon l'invention. L'invention concerne des perfectionnements apportés aux procédés de production d'un article en verre creux. Un de ces procédés, dénommé dans la technique soufflé-soufflé, est illustré dans ses différentes phases opératoires par les figures schématiques 1A, 1B, 1C, 2, 3A, 3B, 3C. La fig. 1A montre que ce procédé fait intervenir un moule, dit ébaucheur, portant la référence générale 1 et qui est constitué par deux demi-corps 2 délimitant une cavité de moulage 3. Dans la mise en oeuvre du procédé, le moule 1 occupe une orientation inversée, en ce sens que la partie de la cavité 3, pouvant correspondre à ce qui est communément appelé fond, est ici ouverte et orientée vers le haut, alors que la partie pouvant être communément appelée col est ici orientée vers le bas et se trouve, bien qu'ouverte, équipée d'un élément de moule 4, dénommé de bague, c'est-à-dire apte à assurer au moins une préconformation de la section d'entrée ouverte d'un article en verre moulé à produire. Dans le procédé soufflé-soufflé, une goutte de verre en fusion 5 est fournie par mécanisme "feeder" et se trouve engagée dans la cavité 3 par le fond ouvert du moule 1. fig. 1B montre qu'après cette étape de garnissage un élément de fond 6 du moule ébaucheur est mis en place pour fermer la cavité 3 et forcer la goutte de verre en partie basse de la cavité 3. Dans une étape suivante et par l'intermédiaire d'un bec ou d'une buse 71, associé à l'élément 4, de l'air comprimé est injecté pour réaliser l'opération de perçage de la goutte de verre qui est soumise aussi à une phase de conformation de l'ébauche 8 à l'intérieur de la cavité 3 (fig. 1C). La fig. 2 montre que, dans une seconde phase opératoire, dite d'inversion, l'ébauche 8 est extraite du moule ébaucheur 1 par ouverture de ce dernier et se trouve prise en charge par un mécanisme basculeur 9 qui, par rotation de l80 , assure l'inversion d'orientation de l'ébauche 8 et, simultanément, son engagement dans un moule finisseur 10 comprenant deux demi-corps délimitant une cavité de moulage 11 qui est fermée à sa base par un élément de fond 12. Le moule 10 est généralement fermé à sa partie supérieure par l'élément de moule 4 ou analogue qui est responsable, au cours de l'opération précédente notamment ou lors du début de la phase d'inversion, de la conformation définitive de la bague d'entrée 13 de l'ébauche 8. Une troisième étape de mise en oeuvre du procédé soufflé-soufflé consiste alors à produire, à partir de la phase d'inversion décrite ci-dessus, l'étirement de l'ébauche 8 à l'intérieur de la cavité 11 pour atteindre l'état selon la fig.3A dans lequel le fond 14 de l'ébauche 8 est amené en contact avec l'élément de fond 12. Ordinairement, dans le procédé conventionnel, cette étape d'étirement effectue par gravité naturelle et se déroule plus ou moins lentement, selon la température du verre de l'ébauche 8, la masse de cette dernière et la hauteur de l'article à produire. Dans le procédé conventionnel illustré par la fig. 3B, la phase opératoire subséquente consiste à produire le gonflage de l'ébauche en introduisant dans le col ouvert 13, canne de soufflage 15, par exemple d'air comprimé, manière à conformer cette ébauche en relation de contact avec la cavité 11 pour obtenir la forme définitive l'article souhaité et répartir la masse de verre en fusion, à la fois verticalement et périphériquement. Dans une étape ultime, le moule finisseur 10 est ouvert pour permettre l'extraction de l'article en verre moulé fini, désigné dans son ensemble par la référence 16 à la fig 3C. Les fig. 4A, 4B, 4C, 5, 6A, 6B et 6C illustrent autre procédé conventionnel dénommé dans la pratique pressé-soufflé. La ûg. 4A montre une première étape de garnissage intervient de la même manière que dans le procédé précédent. Pour cette raison, fig. 4A porte les mêmes références chiffrées. A la différence du procédé soufflé-soufflé, le procédé pressé-soufflé fait alors intervenir, à partir de l'étape illustrée par la fig 4B, et simultanément ou successivement à la mise en place de l'élément de fond 6, un poinçon de perçage 72 est introduit à travers l'élément de moule 4 pour pénétrer la goutte de verre 5 qui subit l'opération dite de perçage, telle qu'illustré par la fig. 4C. Cette phase de perçage assure aussi la conformation d'une ébauche 8 par la contrainte mécanique exercée par poinçon 72 et conformant la goutte de verre 5 à l'intérieur la cavité de moulage 3. Les différentes autres étapes se déroulent ensuite à l'identique de ce qui décrit précédemment et se trouvent illustrées par les gig. 5, 6A, 6C. Comme cela ressort de ce qui précède, les procédés connus peuvent être considérés comme faisant intervenir trois phases opératoires pouvant être génériquement qualifiées de phase de perçage, de phase d'inversion-étirement et de phase de gonflage. Les paramètres de mise en oeuvre de ces trois phases font apparaître que celle de perçage est relativement courte en durée, de même que celle de gonflage, alors que la phase d'étirement est particulièrement la plus longue. C'est un objet de l'invention que d'apporter des perfectionnements aux procédés connus, de manière à viser deux objectifs, l'un étant la réduction de la durée la phase d'étirement et l'autre étant une meilleure maîtrise du centrage et de la répartition, tant axiale que périmétrique, de la masse de verre constituant l'ébauche. Selon le procédé de l'invention, on prévoit de mettre en oeuvre les moyens nécessaires pour substituer, à la phase d'étirement par gravité, une phase d'étirement contrôlée de l'ébauche 8, telle qu'elle est représentée à la 7 qui, simplement à titre d'exemple, se réfère à la phase d'étirement du procédé pressé soufflé. A cette fin et immédiatement après l'étape d'inversion et d'engagement de l'ébauche 8 dans le moule finisseur 10, on prévoit d'établir liaison positive entre le fond 14 de l'ébauche 8 et un organe mobile de traction 17, susceptible d'être animé d'un déplacement rectiligne alternatif de direction générale verticale. Cette liaison positive peut intervenir de différentes façons en prévoyant d'élever l'organe mobile de traction lorsque l'ébauche 8 connaît le début d'étirement par gravité à l'intérieur de la cavité 11 ou, encore et de façon préférentielle, concomitamment à l'engagement de l'ébauche 8 dans cavité 11, de manière à bénéficier d'un déroulement en temps masqué. Lorsque la liaison positive a été établie, on impose à l'organe mobile 17 un déplacement contrôlé parallèle à l'axe du moule selon orientation descendante, telle que figurée par la flèche f1 à la fig. 8, de manière ' soumettre l'ébauche 8 à un étirement assisté en substitution de l'étirement naturel par gravité intervenant traditionnellement. Selon le mode d'engagement de l'organe mobile 17, il peut donc être considéré que l'étirement assisté de l'ébauche 8 intervient la majeure partie, sinon la totalité de la course d'étirement C, qui résulte de la différence entre la hauteur H de la cavité de moulage 11 et la hauteur propre h de l'ébauche La phase d'étirement assistée se poursuit, comme illustré par la fig. 9, dans les conditions ci-dessus jusqu'à amener le fond 14 contact avec la surface de l'élément de fond 12 fermant la base du moule finisseur 10, comme montré par la fig. 10. Ainsi que cela ressort de la comparaison des fig. 7 à 10, le procédé d'étirement assisté permet de réduire, de façon significative, la durée de la phase d'étirement par rapport à un étirement naturel par gravité selon les procédés conventionnels et, par conséquent, d'améliorer, de façon significative, la cadence de production en intervenant sur la phase opératoire qui est la plus longue de toutes celles se succédant habituellement. Ce gain de réduction de durée d'étirement présente, supplémentairement, l'avantage de permettre la production d'articles, dits allégés, c'est-à-dire possédant masse de verre réduite par rapport aux productions traditionnelles. Etant donné que l'étirement assisté intervient par un déplacement controlé de l'organe mobile 17 sur l'axe du moule finisseur 10, il en résulte un centrage contrôlé de l'ébauche 8, comme cela ressort de la fig. 10, ainsi qu'une répartition périphérique de l'épaisseur de verre en fusion qui permet d'obtenir un article moulé dont les caractéristiques de répartition d'épaisseur sont améliorées par rapport à celles résultant d'un étirement par gravité susceptible de connaître, en raison même de cette phase opératoire non contrôlée, des distorsions d'épaisseur préjudiciables à la qualité de résistance de l'article fini, surtout lorsque ce dernier fait intervenir une masse de verre 'duite. Selon le procédé, il est prévu de pratiquer, après la phase d'étirement assistee, la phase de gonflage par l'introduction de la canne de soufflage, comme cela est illustré par la fig. 3B ou 6B, afin de procéder ensuite à l'extraction de l'article fini 16 faisant intervenir, préalablement, l'interruption de la liaison positive entre l'organe mobile 17 et le fond 14. Selon l'invention il peut être envisagé de maintenir la liaison positive durant la phase de gonflage ou encore d'interrompre cette liaison préalablement à ladite phase de gonflage, c'est-à-dire lorsque la phase d'étirement assisté a été menée à bien pour établir le contact entre le fond 14 de l'ébauche 8 et la surface l'élément de fond 12 du moule 10. Dans une forme de mise en oeuvre préférée, la liaison positive, entre l'organe mobile 17 et le fond 14, fait intervenir une tête de prise en charge 18 équipant l'organe mobile de traction 17 et qui est conformée de manière à pouvoir être totalement intégrée, dans une position escamotée de l'organe de traction 17, ' l'intérieur l'élément de fond 12 du moule 10 comme cela est illustré par la fig. 10. La tête de prise en charge 18 est pourvue de moyens aptes à établir liaison positive et, à cette fin, dans une forme de réalisation particulière, la tête 18 est pourvue d'une pluralité d'orifices 19 qui sont en relation, par l'intermédiaire de l'organe mobile 17 réalisé à cette fin de façon tubulaire, avec une source de mise en dépression relative telle qu'une pompe à vide 20. fig. 11 montre une variante de réalisation dans laquelle la tête 18 est pourvue de moyens de prise en charge à caractère mécanique 21, tels des griffes pouvant etre commandées mécaniquement ou pneumatiquement, voire hydrauliquement, de manière à connaître une position d'effacement relatif ou une position préhension en venant coopérer avec une conformation adaptée 22 présentée par fond 14 de l'ébauche 8. Dans tous les cas, l'organe mobile 17 est soumis à un déplacement vertical rectiligne alternatif en étant guidé préférentiellement par l'élément fond 12, de manière à traverser ce dernier et à être mû en déplacement alternatif sur l'axe vertical de symétrie de cavité 11, laquelle peut être délimitée par une paroi periphérique de révolution ou non le cas échéant. A cette fin l'organe mobile 17 est associé à un moteur 25 peut-être, selon l'exemple des fig. 7 à 10, constitué par un transformateur d'énergie à course rectiligne alternative, tel qu'un vérin pneumatique, hydraulique, électrique, préférentiellement mais non essentiellement du type à double effet. Tel qu'illustré par la fig. 7 notamment, un tel transformateur d'énergie peut être constitué un vérin pneumatique dont le piston 26 est rendu solidaire de l'organe mobile de traction 17 et se meut à l'intérieur d'un cylindre 27 dans lequel aboutissent deux lignes d'amenée et de refoulement de fluide sous pression. Dans une telle configuration, le piston 26 peut être prolongé par une tige 29 dont l'extrémité inférieure ouverte 30 est en relation avec une capacité 31 dans laquelle un vide relatif peut être établi par l'intermédiaire de la pompe 20. De cette manière, quelle que soit la position de l'organe de traction 17 sur sa course comprise entre l'état d'effacement de la tête 18 selon la fig. 10 et l'état d'extension maximale selon la fig. 8 correspondant à l'établissement la liaison positive, les moyens de mise en dépression sont susceptibles d'être rendus actifs pour que la prise en charge par la tête 18 intervienne de façon positive sur toute la course C d'étirement assisté. De façon préférentielle, l'organe de traction 17 et/ou la tête prise en charge 18 sont associés à des moyens de guidage les empêchant de connaître une rotation sur l'axe ou la direction d'étirement assisté. La fig. 12 montre une variante de réalisation dans laquelle les moyens de mise en oeuvre du procédé d'étirement assisté sont réunis pour que le procédé selon l'invention intervienne simultanément pour plus d'un moule finisseur 11 et par exemple pour deux moules appartenant à une ou plusieurs sections de moulage. Les deux moules finisseurs portent, respectivement, les références 10 et 10'. Dans un tel cas, il peut être prévu de ne mettre en oeuvre qu'un seul moteur 25 pour commander, simultanément, les courses d'extension et de rétraction des deux organes mobiles 17, afin d'établir simultanément les phases d'étirement assisté dans les deux moules finisseurs 10 et 10'. La fig. 13 montre une variante de réalisation dans laquelle l'organe moteur 25 est du type mécanique et fait intervenir un arbre de sortie tournant 32 agissant par l'intermédiaire d'un transformateur de mouvement sur l'organe mobile de traction 17. Le transformateur de mouvement 33 peut consister, par exemple, en un pignon 34 calé sur l'arbre tournant 32 et coopérant avec crémaillère 35 équipant l'organe mobile de traction 17 qui, pour toutes les variantes peut comporter, dans la version par dépression, une tête 18 équipée, soit d'une pluralité d'orifices, soit d'une pastille à caractère poreux communiquant avec l'alésage de l'organe mobile de traction 17 auquel est raccordée la pompe 20. Une variante de réalisation est aussi illustrée la fig. 14 dans laquelle l'arbre moteur tournant 32 agit sur l'organe mobile de traction 17, par l'intermédiaire d'un transformateur de mouvement 33 faisant intervenir un pignon menant 36 engrénant avec un pignon mené 37 coopérant avec ' sans fin 38 présentée par l'organe de traction 17 qui est alors avantageusement constitué par une tige tubulaire. L'arbre moteur tournant 32 peut être mu un moteur 39 électrique, pneumatique ou électrique, soit directement, soit par l'intermédiaire d'un renvoi d'angle 40. Il doit être considéré qu'à titre de variante de réalisation accessible directement à l'homme du métier et, pour cette raison non représentée, d'autres configurations de motorisation de l'organe mobile de traction 17 peuvent intervenir. A titre d'exemples, il convient de citer la mise en oeuvre d'un transformateur de mouvement 33 faisant intervenir un excentrique, le chemin de roulement organe type à came ou encore une combinaison bielle-manivelle. Toutes ces variantes de réalisation de la motorisation sont, bien entendu, applicables pour chaque moule finisseur, individuellement ou pour plusieurs d'entre appartenant à une ou plusieurs sections de moulage. Outre les avantages de réduction du temps d'allongement se traduit un gain de cadence et de production important, notamment dans cas de fabrication d'articles allégés et, plus particulièrement encore, avec une ébauche courte, convient de noter que le procédé de l'invention permet de réaliser un centrage et un guidage de l'ébauche par l'intermédiaire de l'organe mobile de traction et de bénéficier ainsi d'une meilleure maîtrise de la répartition de la masse de verre sur l'article fini. Il doit être considéré que le contrôle de fonctionnement l'organe moteur, qu'il soit du type tournant ou à course rectiligne alternative, pour commander l'extension ou la rétraction de l'organe mobile de traction entre ces deux positions extrêmes, permet de faire intervenir des phases d'accélération intermédiaires et, par conséquent, de contrôler la vitesse d'étirement ou d'allongement de l'ébauche. Une conséquence du procédé de l'invention réside dans le fait que la substitution d'un étirement assisté à un étirement par gravité permet de réduire notablement la température de la goutte de verre déposée dans le moule ébaucheur. Il résulte une réduction de température possible pour la masse de verre fusion fournie par les mécanismes feeder et le feeder proprement dit, avec pour incidence première une réduction de la dépense énergétique de l'installation de production du verre en fusion. Il doit être noté également que la possibilité de réduire la température initiale et terminale de l'ébauche conduit à une réduction de la quantité d'énergie devant être évacuée pendant le formage et/ou la phase de refroidissement ce qui constitue un gain substantiel dans le déroulement du procédé amélioré sur la base des propositions de l'invention. L'invention n'est pas limitée aux exemples décrits et représentés car diverses modifications peuvent y être apportées sans sortir de son cadre. REVENDICATIONS 1 - Procédé de conformation de l'ébauche dans un moule finisseur pour la production d'un article en verre creux selon lequel, après formation d'une ébauche à partir d'une goutte de verre en fusion au sein d'un moule ébaucheur, on extrait ladite ébauche puis on l'introduit dans un moule finisseur, caractérisé en ce qu'il consiste à - établir une liaison positive entre le fond de l'ébauche à l'intérieur du moule finisseur et un organe mobile de traction susceptible d'être animé d'un déplacement rectiligne alternatif de direction verticale, - imposer audit organe mobile un déplacement contrôlé parallèle à l'axe du moule pour soumettre l'ébauche à un étirement assisté, - poursuivre l'étirement assisté sur au moins la majeure partie de la course d'étirement de l'ébauche, - introduire dans l'ébauche une canne de soufflage, - procéder par soufflage à l'opération dite gonflage de l'ébauche étirée à l'intérieur du moule finisseur afin d'obtenir l'article en verre moulé souhaité, - interrompre la liaison positive entre l'organe mobile de traction et l'article moulé avant de procéder à l'extraction dudit article par l'ouverture du moule finisseur. 2 - Procédé selon la revendication 1, caractérisé en ce qu'on assure l'étirement assisté sur toute la hauteur d'étirement correspondant à la différence entre la longueur de l'ébauche et la hauteur utile de la cavité de moulage du moule finisseur jusqu'à amener le fond de l'ébauche en contact avec l'élément de fond du moule finisseur. 3 - Procédé selon la revendication 1, caractérisé ce que, pour établir une liaison positive entre le fond de l'ébauche et l'organe mobile on élève ledit organe dans le moule finisseur concomitamment à l'introduction l'ébauche dans ledit moule. 4 - Procédé selon la revendication 1 ou 3, caractérisé en ce qu'on établit la liaison positive par effet de dépression relative. 5 - Procédé selon la revendication 1 ou 3 caractérisé en ce qu'on établit la liaison positive par prise en charge mécanique. 6 - Procédé selon la revendication 1, caractérisé en ce qu'on assure le déplacement de l'organe mobile de traction sur l'axe de la cavité de moulage du moule finisseur. 7 - Procédé selon la revendication 1, caractérisé en ce qu'on établit la liaison positive par l'intermédiaire d'une tête de prise en charge portée par l'organe mobile de traction et qui est intégrée à l'élément de fond du moule finisseur dans l'état d'étirement maximal de l'ébauche. 8 - Procédé selon la revendication 6 ou 7, caractérisé en ce que l'organe mobile de traction et/ou la tête de prise en charge sont empêchés de tourner relativement à la direction d'étirement. 9 - Procédé selon la revendication 1, caractérisé en ce qu'on maintient la liaison positive jusqu'à et y compris la phase de soufflage. 10 - Procédé selon la revendication 1, caractérisé en ce qu'on provoque le déplacement de l'organe mobile de traction au moyen d'un moteur à course rectiligne alternative. 11 - Procédé selon la revendication 1, caractérisée en ce qu'on provoque le déplacement de l'organe mobile de traction au moyen d'un moteur rotatif associé à un transformateur de mouvement. 12 - Procédé selon la revendication 1, 10 ou 11, caractérisé en ce provoque le déplacement de l'organe mobile de traction au moyen d'un moteur commun à l'organe mobile d'au moins un second moule finisseur. 13 - Dispositif d'étirement assisté de l'ébauche de verre en fusion à l'intérieur d'au moins un moule finisseur (10) pour la production d'un article verre creux, ledit moule finisseur comprenant deux demi-corps de moulage, un élément de bague (4) et un élément de fond (12) délimitant ensemble une cavité de moulage (11) dans laquelle ladite ébauche est disposée, caractérisé en ce qu'il comprend - un organe mobile de traction (17) susceptible d'occuper une position escamotée ou une position de prise en charge en saillie à l'intérieur de ladite cavité, - une tête (18) de prise en charge portée par l'organe mobile pour établir une liaison positive avec le fond (14) de l'ébauche - un moteur (25) apte à mouvoir l'organe mobile selon un déplacement rectiligne alternatif contrôlé entre lesdites deux positions. 14 - Dispositif selon la revendication 13, caractérisé en ce l'organe mobile de traction (17) et/ou la tête (18) sont empêchés de tourner sur la direction du déplacement rectiligne alternatif. 15 - Dispositif selon la revendication 13, caractérisé en ce que la tête de prise en charge (18) est conformée pour être intégrée à l'élément de fond (12) du moule finisseur dans la position escamotée de l'organe mobile. 16 - Dispositif selon la revendication 13 ou 14, caractérisé en ce que l'organe mobile de traction (17) est monté pour coulisser axialement ' travers l'élément de fond (12) du moule finisseur. 17 - Dispositif selon la revendication 13 ou 14, caractérisé en que la tête (18) est pourvue de moyens de prise en charge par dépression fond de l'ébauche. 18 - Dispositif selon la revendication 17, caractérisé en ce que moyens de prise en charge sont constitués par une pluralité d'orifices reliés à un circuit (31-20) de mise en dépression relative . 19 - Dispositif selon la revendication 13 ou 14, caractérisé en ce que la tête (18) est pourvue de moyens (21) de prise en charge mécanique fond de l'ébauche. - Dispositif selon la revendication 19, caractérisé en ce que moyens de prise en charge mécanique sont constitués par des griffes escamotables portées par la tête et aptes à coopérer avec une conformation complémentaire (22) presentée par le fond de l'ébauche. - Dispositif selon l'une des revendications 13 à 16, caractérisé en ce que l'organe mobile 17 est associé à un moteur (25-26) à course rectiligne alternative. - Dispositif selon l'une des revendications 13 à 16, caractérisé en ce que l'organe mobile est associé à un moteur tournant (25-32) accouplé à un transformateur de mouvement (33). - Dispositif selon la revendication 13, 21 ou 22, caractérisé en ce le moteur (25) est commun à l'organe mobile (17') d'au moins un autre moule finisseur (10'). - Installation de moulage d'un article en verre creux comprenant moins une section de moulage comportant au moins un moule finisseur, caractérisée en ce que ledit moule est pourvu d'un dispositif d'étirement assisté selon l'une des revendications 13 à 23.